(57)【要約】【課題】内部の動きを透視でき、しかも適度の紫外線防止効果があり、通気性等にも問題がなく、砂場やプール等のテントとして使用するのに適したシートを提供する。【解決手段】糸密度が、縦８〜２４本／インチ、横８〜２４本／インチのメッシュシートを、その少なくとも片面を樹脂加工し、樹脂加工後の糸間の空孔が、直径０．５ｍｍ〜３ｍｍで、１平方インチ当たり１５０〜５００個存在するようにしたものをテント用シートとする。【選択図】　なし【特許請求の範囲】
【請求項１】
糸密度が、縦８〜２４本／インチ、横８〜２４本／インチのメッシュシートの少なくとも片面を樹脂加工したものであって、樹脂加工後の糸間の空孔が、直径０．５ｍｍ〜３ｍｍで、１平方インチ当たり１５０〜５００個存在することを特徴とするテント用シート。
【請求項２】
前記樹脂が、塩化ビニル樹脂、ポリウレタン樹脂、ポリエステル樹脂からなる群から選ばれることを特徴とする請求項１のテント用シート。
【請求項３】
前記塩化ビニル樹脂が軟化点６０〜８０℃で１４０〜１９０℃で可塑化するものであり、前記ポリウレタン樹脂が軟化点１４０〜２２０℃で１００％モジュラス３０〜１２０ｋｇ／ｃｍ２の樹脂であり、かつ前記ポリエステル樹脂が軟化点１００〜１７０℃であるものであることを特徴とする請求項２のテント用シート。
【請求項４】
前記メッシュシートがポリエステル繊維からなるものであり、糸の太さが５６〜５５６ｄｔｅｘであることを特徴とする請求項１〜３いずれか１項のテント用シート。
【請求項５】
紫外線カット率が５０％以上であることを特徴とする請求項１〜４いずれか１項のテント用シート。
【発明の詳細な説明】
【０００１】
【発明の属する技術分野】
本発明は、幼稚園や保育園等のプールや砂場のテントに適したシートに関する。
【０００２】
【従来の技術】
近年、オゾンホールの拡大により、紫外線量が増加し、皮膚ガンが発生し易くなることが問題とされており、子供達が、長時間、直接太陽光を浴びないようにするのがよいとされている。
しかし、子供達にとって、砂場やプールにおける遊びは必須であり、また外気に触れることは、大切である。
そこで、屋外における砂場やプールに、紫外線を遮断するための屋根や壁を設けることが考えられるが、通気性のない素材からなるものであれば、空気の流れが悪く、熱がこもったり、空気が汚染されるなど、環境が悪くなる恐れがあり、また、中が全く透視できない場合には、子供達の行動を十分に監視できないという問題もあった。
【０００３】
【発明が解決しようとする課題】
本発明は、適度の紫外線防止効果があり、しかも通気性等に問題がないテントを提供することを課題とする。
【０００４】
【課題を解決するための手段】
本発明は、糸密度が、縦８〜２４本／インチ、横８〜２４本／インチのメッシュシートの少なくとも片面に樹脂加工したもので、該樹脂加工後の糸間の空孔が、直径０．５ｍｍ〜３ｍｍで、１平方インチ当たり１５０〜５００個存在するものをテント用シートとすることによって、上記課題を解決した。
【０００５】
樹脂加工用の樹脂は特に限定されないが、塩化ビニル樹脂、ポリウレタン樹脂、ポリエステル樹脂からなる群から選ばれるのが好ましい。なお、この際、製品の糸間に所望の空孔を確保し、しかも加工表面に適度の印刷性を得るためには、塩化ビニル樹脂は軟化点６０〜８０℃で１４０〜１９０℃で可塑化するもの、ポリウレタン樹脂は軟化点１４０〜２２０℃で１００％モジュラス３０〜１２０ｋｇ／ｃｍ２の樹脂、ポリエステル樹脂は軟化点１００〜１７０℃であるものから選ばれるのがよい。
【０００６】
なお、樹脂加工は通常のコ−ティング法やディッピング法で適用されてもよく、シートの片面に適用されても、両面に適用されてもよいが、糸間に、所定の範囲で空孔が保たれるようにする必要がある。このためには、樹脂加工後、空気の吹きつけにより、糸間の樹脂を除去するというような方法を適用するのが好ましい。
【０００７】
シートを通して砂場等で遊ぶ子供達の行動をある程度透視できる状態で、紫外線防止性と通気性との効果をより効果的に兼備するためには、メッシュシートの糸密度が、縦１２〜２０本、横１２〜２０本であるのが好ましく、また、空孔は直径０．７〜２ｍｍ、特に１〜１．５ｍｍであるのが好ましく、空孔の個数は１平方インチ当たり１８０〜３６０個であるのが好ましい。
【０００８】
ここで使用するメッシュシートの繊維の種類は特に限定されないが、製品が屋外で使用されること及び比較的軽量であるのが取り扱い易いことなどの点から、耐候性ある合繊繊維であるのが好ましく、通常、ポリエステル繊維製で、糸の太さが５６〜５５６ｄｔｅｘであるものを使用するのが好適である。
【０００９】
かかる本発明では、適度の通気性を有しながら、紫外線カット率が５０％以上（好ましくは６５％以上）というように、紫外線防止効果に優れた製品を得ることが可能となる。
【００１０】
【発明の実施の形態】
次に本発明の実施例を示すが、これにより本発明の技術的範囲が限定されるものではない。
実施例１
糸の太さが２７８ｄｔｅｘで、糸密度が縦１４本／インチ、横１６本／インチのポリエステル織布に、下記配合の樹脂液をディッピング処理し、空気を吹きつけ、乾燥して、約１．５ｍｍの空孔が、１平方インチ当たり約２００〜２５０個存在するメッシュシートを得た。
ポリ塩化ビニルペースト　　　　　　　　　　　　１００部
（固形分２１％、樹脂の融点７８℃、可塑化点１４０℃）
可塑剤　　　　　　　　　　　　　　　　　　　　　６０部
安定剤　　　　　　　　　　　　　　　　　　　　　　３部
充填剤　　　　　　　　　　　　　　　　　　　　　２０部
【００１１】
実施例２
糸の太さが７８ｄｔｅｘで、糸密度が縦１８本／インチ、横２０本／インチのポリエステル織布の表裏に、下記配合の樹脂液をコーティングした後、空気を吹きつけ、乾燥して、約１．３ｍｍの空孔が、１平方インチ当たり約３００〜３６０個存在するメッシュシートを得た。
ポリウレタン溶液　　　　　　　　　　　　　　　　１００部
（固形分２０％、樹脂の融点１５０℃、１００％モデュラス５０）
架橋可塑剤　　　　　　　　　　　　　　　　　　　　１０部
トルエン安定剤　　　　　　　　　　　　　　　　　　　２部
【００１２】
比較例１
糸の太さが３３ｄｔｅｘで、糸密度が縦２５本／インチ、横３０本／インチのポリエステル織布に、実施例１と同様の加工をし、約０．７ｍｍの空孔が、１平方インチ当たり約７００〜７５０個存在するメッシュシートを得た。
【００１３】
比較例２
糸の太さが８３ｄｔｅｘで、糸密度が縦２０本／インチ、横１２本／インチのポリエステル織布に、実施例１と同様の加工をし、約２．２ｍｍの空孔が、１平方インチ当たり約１００〜１５０個存在するメッシュシートを得た。
【００１４】
実施例及び比較例で得た製品について、通気性、透視性（シートを通して中の行動が透視できる）及びＵＶカット率の試験結果を次表に示す。
【００１５】
【表１】
2004003085.tif 000002
【００１６】
【発明の効果】
本発明の製品は、内部をある程度透視できる状態で、紫外線防止効果があり、しかも通気性に優れるため、幼稚園や保育園のプールや砂場のテントとして、非常に安心して、有効に使用できるものである。なお、メッシュシートの表面を樹脂で覆うため、テント表面への彩色が容易であり、非常に多彩なテントを提供可能となる。該テントは、窓の日除け等としても有用である。